(57)【要約】【課題】  水栓金具では、水垢付着が頻繁に生じることで長期間使用するうちに水垢が固着し、除去が困難になることで、美観が著しく低下させる不具合があった。【解決手段】  本発明では、上記課題を解決すべく、水栓金具基材と、前記水栓金具基材上に形成された被覆部と、を備えた水栓金具であって、前記被覆部は樹脂から形成され、前記樹脂は架橋部を有し、前記架橋部は樹脂の主剤を形成するモノマー単位に対し架橋を形成する官能基を４以上含む架橋剤と、前記モノマー単位との架橋反応により形成されていることを特徴とする水栓金具を提供する。また、前記樹脂が撥水性樹脂であることを特徴とする水栓金具を提供する。【選択図】  図２
2009243233.tif 000002
【特許請求の範囲】
【請求項１】
水栓金具基材と、前記水栓金具基材上に形成された被覆部と、を備えた水栓金具であって、前記被覆部は樹脂から形成され、前記樹脂は架橋部を有し、前記架橋部は樹脂の主剤を形成するモノマー単位に対し架橋を形成する官能基を４以上含む架橋剤と、前記モノマー単位との架橋反応により形成されていることを特徴とする水栓金具。
【請求項２】
前記樹脂が撥水性樹脂であることを特徴とする請求項１記載の水栓金具。
【発明の詳細な説明】
【技術分野】
【０００１】
本発明は、水栓金具に関する。
【背景技術】
【０００２】
浴室・洗面所・キッチンのような水回り空間において使用される水栓金具には、頻繁に水道水が付着する。付着した水道水が乾燥すると溶存していたミネラル成分が析出して水垢となる。この水垢は通常の清掃では除去することが困難であることから、美感を損ねる。防錆性や美感の付与を目的として、銅合金などの金属やプラスチックで形作られた水栓金具の外表面にメッキ層が施されることがあるが、特にこのメッキ上の水垢は除去しにくく、外観を著しく損ねる。
【０００３】
従来、めっき表面に付着した水垢の除去を容易にする水栓金具として、基材表面に撥水・撥油性の被膜を形成した水栓金具が特許文献１および２に開示されている。特許文献１においては、浴室内の壁に設置して１ヶ月使用後の長期水垢除去性も開示がある。
【０００４】
【特許文献１】特開２００７−２２４１８９
【特許文献２】特開２００２−６９３７８
【発明の開示】
【発明が解決しようとする課題】
【０００５】
しかしながら、上記文献１に記載されている水栓金具では、水垢付着が頻繁に起こり美観を著しく低下させるような条件では、長期間使用するうちに水垢が固着し、除去が困難になることがあった。また、上記文献２には意匠性に優れかつ汚れ付着力の小さい水回り部材が示されている。
【０００６】
そこで、本発明では、水回り空間において付着した水垢の除去が容易であり、長期間水垢除去性を有する水栓金具を提供する。
【課題を解決するための手段】
【０００７】
本発明では、上記課題を解決すべく、
水栓金具基材と、基材上に形成された被覆部と、を備えた水栓金具であって、
前記被覆部は樹脂から形成され、前記樹脂は架橋部を有し、前記架橋部は樹脂の主剤を形成するモノマー単位に対し架橋を形成する官能基を４以上含む架橋剤と、前記モノマー単位との架橋反応により形成されていることを特徴とする水栓金具を提供する。
【０００８】
前記樹脂が撥水性樹脂であることを特徴とする水栓金具を提供する。
【発明の効果】
【０００９】
本発明によれば、水回り空間において付着した水垢の除去が容易であり、長期間水垢除去性を有する水栓金具を提供可能となる。
【発明を実施するための最良の形態】
【００１０】
本発明を実施するための最良の形態を説明するのに先立って、本発明の作用効果について説明する。
【００１１】
本発明の一形態は、水栓金具基材と、基材上に形成された被覆部と、を備えた水栓金具であって、
前記被覆部は樹脂から形成され、前記樹脂は架橋部を有し、前記架橋部は樹脂の主剤を形成するモノマー単位に対し架橋を形成する官能基を４以上含む架橋剤と、前記モノマー単位との架橋反応により形成されていることを特徴とする水栓金具を提供する。
【００１２】
水栓金具基材表面に固着した水垢を除去するのは困難である。特に、メッキ等の金属表面と水垢成分は強固に反応し、スポンジ洗浄程度では除去することが困難である。よって、この水栓金具基材表面に樹脂を被覆することで、水垢成分との反応を抑制する。このとき、被覆部を形成する樹脂には架橋部を含むことで、水栓金具としての耐洗剤性や硬度が保たれる。特に架橋部を形成する架橋剤の官能基数が４以上であることで十分に被覆部の樹脂の架橋密度が高くなる。架橋密度が高くなると、水栓金具としての品質も満足しながら、水垢成分が膜中に浸入しにくくなることで、長期の水垢除去性が達成される。架橋剤としては、フェノール樹脂やエポキシ樹脂、アミノ樹脂、イソシアネート等が挙げられる。
【００１３】
本発明の一形態は、水栓金具本体に被覆される樹脂が撥水性樹脂であることを特徴とする水栓金具を提供する。。
【００１４】
水栓金具本体に被覆される樹脂が、撥水性樹脂であることにより、付着する水滴が少なくなり、水垢の付着量を抑制する。また、撥水性の樹脂は表面エネルギーが低く、水垢の樹脂表面への付着性を抑制するために着いた水垢を除去しやすくなる。撥水性樹脂としては、アクリル等の樹脂にポリジメチルシリコーン基等のシリコーン基やパーフルオロアルキル基等の含フッ素基を有するもの等が挙げられる。
【００１５】
以下、添付図面を参照して、本発明の好適な実施形態について詳細に説明する。なお、図面の説明において同一又は相当部分には同一符号を付し、重複する説明は省略する。
【００１６】
図１は、本発明の一態様を示す水栓金具を備えた浴室の概略図である。
浴室空間は、ドア４から入ると、洗い場である床３がある。体を支える手すり１０、お湯や水を吐出および吐水量を調節する水栓金具５、シャンプー等を置くためのカウンター６、鏡枠や鏡指示金具を備える鏡７、お湯や水を浴びるためのシャワー本体９とそれを引っ掛けるシャワーフック８、さらに照明１２等が壁１１に設置されている。また、浴槽２および入浴時に体を支える手すり１、また浴槽内には排水栓１３があり、浴室空間はこのような部材により構成される。浴室内の水栓金具５は、入浴者がシャワーや、体を洗う時に頻繁に水がかかり、汚れや水滴が付きやすいため汚れやすい。
次に水栓金具の一態様を図２に示す。水勢や温度を調節するハンドル２１と、水やお湯を吐出するスパウト部２２とからなる。
次に本発明の一態様として水栓金具の断面図を図３に示す。断面を拡大して示す。本発明の一態様としては水栓金具基材として黄銅の金属部３１上にメッキ層３２が施されている。被覆部３３は樹脂層により形成されている。
なお本実施例では金属部３１を備えているが、それに替えてＡＢＳ等の樹脂であってもよく、またメッキ層３２がメタリック塗装等で構成されたものを水栓金具基材としてもよく、一般的に水栓金具基材として使用されるものであればいずれでもよい。
【実施例】
【００１７】
以下、実施例を挙げて、本発明をより具体的に説明する。
【００１８】
（実施例１）
基材として、水栓金具を想定した、黄銅板にニッケルクロムメッキを施した基板を用いて評価を行った。
本実施例での被覆部としては、次に挙げる樹脂と架橋剤とを備えている。
樹脂として、水酸基およびシリコーン基を備える、アクリルシリコーン樹脂（固形分４５重量％）を用いた。
架橋剤として、１分子中に官能基を６つ有する基本構造を持つ、官能基数６の完全アルキル型メチル化メラミン（固形分１００％）を用いた。すなわち、架橋剤全体平均においても官能基数は６つである。
触媒として芳香族スルフォン酸を用いた。
酢酸ブチルにて希釈した樹脂に架橋剤を樹脂固形分に対する架橋剤固形分の比で０．５、及び触媒を架橋剤の１重量％添加し、攪拌機を用いて攪拌混合した。得られた溶液を基材上にフローコート法にて塗布し、室温で乾燥させた後、160℃で30分熱処理を行い複合材を得た。
水栓金具基材上への被覆部の形成方法としては、コーティング液を、例えばディッピング法、スピンコート法、スプレー法、印刷法、フローコート法、ロールコート法ならびにこれらの併用等、既知の塗布手段を適宜採用することができる。
【００１９】
（実施例２）
架橋剤の添加量を樹脂固形分に対する架橋剤固形分の比で０．３３にした以外は実施例１と同様にして複合材を得た。
【００２０】
（実施例３）
架橋剤を変更し、触媒を使用しなかったこと以外は実施例１と同様にして複合材を得た。
架橋剤に、１分子中に官能基を６つ有する基本構造を持つ、官能基数６のメチロール基型メラミン（固形分８８％）を用いた。すなわち、架橋剤全体平均においても官能基数は６つである。
上記架橋剤であるメチロール基化メラミンの添加量を樹脂固形分に対する架橋剤固形分の比で０．５０用い、触媒を使用しないこと以外は実施例１と同様にして複合材を得た。
【００２１】
（実施例４）
架橋剤の添加量を樹脂固形分に対する架橋剤固形分の比で０．３３にした以外は実施例３と同様にして複合材を得た。
【００２２】
（実施例５）
架橋剤を変更し、触媒を使用しなかったこと以外は実施例１と同様にして複合材を得た。
架橋剤を１分子中に官能基を６つ有する基本構造を持つ、官能基数６のイミノ基型（メチル化基とイミノ基を有する）メラミン（固形分８０％）を用いた。すなわち、架橋剤全体平均においても官能基数は６つである。
上記架橋剤であるイミノ基型メラミンの添加量を樹脂固形分に対する架橋剤固形分の比で０．５０用い、触媒を使用しないこと以外は実施例１と同様にして複合材を得た。
【００２３】
（実施例６）
架橋剤の添加量を樹脂固形分に対する架橋剤固形分の比で０．３３にした以外は実施例５と同様にして複合材を得た。
【００２４】
（実施例７）
架橋剤を変更し、触媒を使用しなかったこと以外は実施例１と同様にして複合材を得た。
架橋剤を１分子中に官能基を６つ有する基本構造を持つ、官能基数６のイミノ基型（ブチル化基とイミノ基を有する）メラミン（固形分８０％）を用いた。すなわち、架橋剤全体平均においても官能基数は６つである。
上記架橋剤であるイミノ基化メラミンの添加量を樹脂固形分に対する架橋剤固形分の比で０．５０用い、触媒を使用しないこと以外は実施例１と同様にして複合材を得た。
【００２５】
（実施例８）
架橋剤の添加量を樹脂固形分に対する架橋剤固形分の比で０．３３にした以外は実施例７と同様にして複合材を得た。
【００２６】
（実施例９）
架橋剤を変更したこと以外は実施例１と同様にして複合材を得た。
架橋剤を１分子中に官能基を６つ有する基本構造を持つ、官能基数６の完全アルキル化型ブチル化メラミン（固形分１００％）を用いた。すなわち、架橋剤全体平均においても官能基数は６つである。
上記架橋剤であるブチル化メラミンを用いたこと以外は実施例１と同様にして複合材を得た。
【００２７】
（実施例１０）
架橋剤の添加量を樹脂固形分に対する架橋剤固形分の比で０．３３にした以外は実施例９と同様にして複合材を得た。
【００２８】
（比較例１）
基材として、実施例１と同様に、水栓金具を想定した、黄銅板にニッケルクロムメッキを施した基板を用いて評価を行った。
樹脂として、実施例１と同様に、水酸基を有するアクリルシリコーン樹脂（固形分４５重量％）を用いた。
架橋剤として、3官能ヘキサメチレンジイソシアネート系架橋剤（固形分１００％）を用いた。すなわち、官能基数が分子構造中に３であることから官能基数は３つであり、架橋剤全体平均においても官能基数は３となる。
酢酸ブチルにて希釈した上記樹脂に、上記３官能ヘキサメチレンジイソシアネート系架橋剤を樹脂固形分に対する架橋剤固形分の比で０．４３添加し、攪拌機を用いて攪拌混合した。得られた溶液を上記基材上にフローコート法にて塗布し、室温で乾燥させた後、１２０℃で３０分熱処理を行い複合材を得た。
【００２９】
（比較例２）
架橋剤の添加量を樹脂固形分に対する架橋剤固形分の比で０．２１にした以外は比較例１と同様にして複合材を得た。
【００３０】
（比較例３）
架橋剤の添加量を樹脂固形分に対する架橋剤固形分の比で０．８６にした以外は比較例１と同様にして複合材を得た。
【００３１】
（評価方法）
得られた複合材について、長期の水垢除去性を、水垢付着を促進させた試験にて評価した。
まず、複合材へ水道水を１分間散布し水滴を表面にのせる。これを５９分間常温乾燥させることで水滴が乾燥し水垢が生じる。この散布と乾燥を一週間繰り返すことにより、複合材に水垢汚れを蓄積、付着させた。すなわち、一週間で１６８サイクルの水垢を付着させたことになる。これは、１日に１回水垢が形成されるとすると１６８日分、すなわち半年程度の水垢付着促進条件となる。
水垢汚れの除去は、１６８サイクルの水垢を付着させた後に、ウォッシャビリティーテスター（テスター産業株式会社製）を用いて行った。試験片に水を染み込ませたナイロンスポンジを当接し、50g/cm2の荷重をかけ、往復10回の摺動を行った後の水垢の残量を目視にて評価した。
判定基準  ○：水垢汚れが完全に除去できている、×：水垢汚れが残っている
【００３２】
（評価結果）
水垢試験の結果を表１に示す。いずれも、基材は黄銅板にニッケルクロムメッキを施したものであり、用いた樹脂はアクリルシリコーンである。
【００３３】
【表１】
2009243233.tif 000003
【００３４】
表１に示すように、実施例１〜１０では、約半年相当の水垢付着条件においても、ナイロンタワシで軽く擦る程度で、頑固な水垢汚れを完全に除去することができた。それに対して、比較例１〜３いずれにおいても水垢は除去できずに残った。
【図面の簡単な説明】
【００３５】
【図１】本発明の一態様である水栓金具を備えた浴室概略図である。
【図２】本発明の一態様である水栓金具の図である。
【図３】本発明の一態様である水栓金具の断面図である。
【符号の説明】
【００３６】
手すり１、浴槽２、床３、ドア４、水栓金具５、カウンター６、鏡一式７、シャワーフック８、シャワー本体９、手すり１０、壁１１、照明１２、排水栓１３、ハンドル２１、スパウト２２、金属部３１、メッキ層３２、被覆部３３。
【図１】
2009243233.tif 000004
【図２】
2009243233.tif 000005
【図３】
2009243233.tif 000006